(57)【特許請求の範囲】
【請求項１】
直胴部、湾曲部、及び底部を有する単結晶シリコン引き上げ用シリカ容器の製造方法であって、
第１の原料粉として、粒径が１０〜１０００μｍである結晶質シリカ粉を作製する工程と、
第２の原料粉として、粒径が５０〜２０００μｍである結晶質シリカ粉と、粒径が５０〜２０００μｍである非晶質シリカ粉との混合粉を作製する工程と、
第３の原料粉として、粒径が１０〜１０００μｍである結晶質シリカ粉を作製する工程と、
前記第１の原料粉を、回転対称性を有する型枠の内側へ投入し、該型枠を回転させつつ該型枠の内壁に応じた所定の形状に仮成形して、該型枠内に第１の原料粉から成る第１の仮成形体を形成する工程と、
前記第２の原料粉を、前記型枠内に形成した第１の仮成形体の内側に投入して前記第１の原料粉から成る部分及び前記第２の原料粉から成る部分を有する第２の仮成形体を、製造するシリカ容器の形状に応じた形状としてかつ、該製造するシリカ容器の直胴部、湾曲部、及び底部の内側表層部分に相当する位置において、前記第２の原料粉から成る部分を有するものとして形成する工程と、
前記型枠を回転させつつ、前記第２の仮成形体の内側から放電加熱溶融法によって加熱することにより、前記第２の仮成形体のうち前記第２の原料粉から成る部分を結晶質シリカ粉が溶融した相と非晶質シリカ粉が溶融した相が粒状に混在する混合シリカ層とするとともに、容器外側が気泡を含有する不透明シリカガラスから成り、容器内側が透明シリカガラスから成るものとした直胴部、湾曲部、及び底部を有するシリカ容器を作製する工程と、
該シリカ容器の上部から前記第３の原料粉を散布しながら放電加熱溶融法により溶融し、溶融した第３の原料粉を前記底部の内表面部分に付着させ底部シリカガラス層を形成する工程と
を含むことを特徴とする単結晶シリコン引き上げ用シリカ容器の製造方法。
【請求項２】
前記混合シリカ層を、前記シリカ容器の肉厚方向における厚さが２ｍｍ以上であるものとして形成することを特徴とする請求項１に記載の単結晶シリコン引き上げ用シリカ容器の製造方法。
【請求項３】
前記第２の仮成形体の放電加熱溶融法による加熱を、該第２の仮成形体の外側から減圧しながら行うことを特徴とする請求項１又は請求項２に記載の単結晶シリコン引き上げ用シリカ容器の製造方法。
【請求項４】
前記第２の原料粉において、前記結晶質シリカ粉のＯＨ基濃度を５０ｍａｓｓｐｐｍ以下とし、前記非晶質シリカ粉のＯＨ基濃度を２００〜２０００ｐｐｍとすることを特徴とする請求項１ないし請求項３のいずれか１項に記載の単結晶シリコン引き上げ用シリカ容器の製造方法。
【請求項５】
前記第２の原料粉の不純物元素の濃度を、Ｌｉ、Ｎａ、Ｋの各々について１００ｍａｓｓｐｐｂ以下、Ｃａ、Ｍｇの各々について５０ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について２０ｍａｓｓｐｐｂ以下とすることを特徴とする請求項１ないし請求項４のいずれか１項に記載の単結晶シリコン引き上げ用シリカ容器の製造方法。
【請求項６】
直胴部、湾曲部、及び底部を有する単結晶シリコン引き上げ用シリカ容器であって、
容器外側が気泡を含有する不透明シリカガラスから成り、容器内側が透明シリカガラスから成り、
前記直胴部、湾曲部、及び底部の内側表層部分において、結晶質シリカ粉が溶融した相と非晶質シリカ粉が溶融した相が粒状に混在する混合シリカ層を有し、
前記底部の混合シリカ層の内表面上に底部シリカガラス層を有する
ことを特徴とする単結晶シリコン引き上げ用シリカ容器。
【請求項７】
前記混合シリカ層が、ＯＨ基濃度５０ｍａｓｓｐｐｍ以下の結晶質シリカ粉及びＯＨ基濃度２００〜２０００ｐｐｍの非晶質シリカ粉の混合粉を原料として形成されたものであることを特徴とする請求項６に記載の単結晶シリコン引き上げ用シリカ容器。
【請求項８】
前記混合シリカ層における不純物元素の濃度がＬｉ、Ｎａ、Ｋの各々について１００ｍａｓｓｐｐｂ以下、Ｃａ、Ｍｇの各々について５０ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について２０ｍａｓｓｐｐｂ以下であることを特徴とする請求項６又は請求項７に記載の単結晶シリコン引き上げ用シリカ容器。
【発明の詳細な説明】
【技術分野】
【０００１】
本発明は、単結晶シリコンを引き上げるためのシリカ容器及びその製造方法に関する。
【背景技術】
【０００２】
従来より、単結晶シリコン引き上げ用シリカルツボの製造方法としては、特許文献１及び特許文献２に記載されているような製造方法が使用されている。これらの方法は、回転する型枠の中に高純度化処理された石英粉を投入、成形した後、上部から電極を押し込み、電極に加電することによりアーク放電を起こし、雰囲気温度を石英粉の溶融温度域（１８００〜２１００℃程度と推定）まで上昇させて、石英粉を溶融、焼結させる方法である。しかし、このような製造されたシリカルツボの使用時において、溶融シリコンとシリカルツボとが反応して一酸化ケイ素（ＳｉＯ）ガスが生じ、それが単結晶シリコンに気泡（ガス泡）として取り込まれ、ボイドやピンホールと呼ばれる空隙欠陥が生成する等の単結晶シリコンの品質上の問題が出ていた。
【０００３】
特に、単結晶シリコンの一般的な引き上げ法であるＣＺ法（チョクラルスキー法）では、ルツボと呼ばれるシリカ容器内の溶融シリコンの融液面（以下、単に「湯面」とも称する。）に種結晶を付け（シーディング）、次いで種結晶の直径を若干絞りつつ成長させ（ネッキング）、次いで直径を拡大させつつ大直径単結晶シリコンを作製し（ショルダーリング）、引き続いて大直径単結晶シリコンの直径を一定に保持しつつ引き上げて（プリング）、長軸寸法の単結晶シリコンを取り出している。この引き上げ時に、溶融シリコンの湯面が振動する現象（以下、この現象を単に「湯面振動」と称する。）が発生する。この湯面振動が発生するとシーディング、ネッキングやショルダーリングができなくなったり、引き上げ（プリング）中に単結晶シリコンの一部が多結晶化する問題が生じていた。この原因の一つとして、酸化ケイ素（ＳｉＯ）ガス発生による湯面振動が考えられていた。特許文献１、２で作製されたシリカルツボでは、特に直径１２インチ（３０ｃｍ）〜１８インチ（４５ｃｍ）の大直径単結晶シリコンを引き上げるための直径３０インチ（７５ｃｍ）〜５４インチ（１３５ｃｍ）の大型容器である場合、高い頻度で強い湯面振動が発生するため、早急なる解決が求められていた。以下、シリカルツボと石英ルツボは同意語である。シリカガラスと石英ガラスも同意語である。
【０００４】
特許文献３では、溶融シリコンの湯面振動が発生しない石英ガラスルツボとして、ルツボの壁のＩＲ（赤外線）透過率を３〜３０％に設定すること等が示されている。しかしこのような広い透過率範囲の物性を有する大形化した石英ガラスルツボを使用しても、大直径単結晶シリコン引き上げ時における湯面振動を抑制することはできなかった。
【０００５】
特許文献４では、溶融シリコンの湯面振動が発生しない石英ガラスルツボの製造方法として、ルツボ製造時にルツボ内側の雰囲気に水蒸気を導入することが示されており、ルツボ内側表層全体におけるＯＨ基濃度を高めることが湯面振動抑制に好ましいとされている。しかし、このような製造方法による、大形化した石英ガラスルツボを使用しても大直径単結晶シリコン引き上げ時における湯面振動を抑制する効果は不充分であった。またルツボ内側のシリコン融液による侵蝕（エッチング）が激しく、ルツボの寿命は短いものとなっていた。
【０００６】
特許文献５では、単結晶シリコン引き上げ時の石英ガラスルツボにおいて、溶融シリコン湯面付近の石英ガラスルツボ内表面の帯状部分のみを天然石英ガラスとすることにより、湯面振動を防止できると示している。しかしこのルツボは、全合成石英ガラスルツボに比較して湯面振動が相対的に少ないというものであり、大直径単結晶シリコン引き上げ時における湯面振動を抑制する効果は不充分であった。
【０００７】
特許文献６では、溶融シリコンの湯面付近の石英ガラスルツボ内表面に、気泡含有量の多い部分を帯状に分布させることにより、湯面振動を防止できると示している。しかしこのルツボではある程度の湯面振動抑制効果は認められるものの、気泡含有量の多い帯状部分の溶融シリコンによる侵蝕（エッチング）量が大きく、ルツボの寿命は短いものとなってしまった。また帯状部分に含まれている気泡が単結晶シリコン中に取り込まれる確率が高くなり、しばしば単結晶シリコン中にボイドやピンホールという空隙欠陥が生成する問題があった。
【０００８】
特許文献７では、回転軸対称性を有する石英ガラスルツボの気泡含有率、肉厚、透過率を円周にわたって均質にすることにより、溶融シリコンの湯面振動が防止できると示している。ルツボの各種物性を円周にわたって回転軸対称に高精度で作製することは湯面振動防止の観点からは基本的に重要なことと考えられる。しかし、ある程度の物性変動が生じたとしても、該湯面振動を防止できることが求められていた。
【０００９】
特許文献８では、溶融シリコンの湯面付近の石英ガラスルツボ内表面に複数個の微小凹部を具え、かつその下部に複数個の気泡を具えることにより湯面振動を防止できると示している。しかしこのルツボでは単結晶シリコン製造における初期の湯面振動は抑制できるものの、微小凹部が溶解された後では、再び振動が発生するという問題があった。特に単結晶シリコンを複数本引き上げる（マルチプリング）場合、２本目以降製造時の湯面振動が激しくなるということがあった。
【００１０】
特許文献９では、石英ガラスルツボ内表面に、石英粉を用いたサンドブラスト処理をすることにより、帯状に粗面領域を作製し、湯面振動を防止できると示している。しかしこのようなルツボでは単結晶シリコン製造時の初期の湯面振動は抑制できるものの、その効果は長く続かないものであった。また１個のルツボによりマルチプリングをすることは困難であった。
【００１１】
特許文献１０では、石英ルツボ内表面にシリカ粉を酸水素火炎で溶融して、ＯＨ基を５００〜１５００ｐｐｍ含有するシリカガラス層を堆積することにより、湯面振動を防止することができると示している。しかしこの製法は工程が複雑化して高コストになるばかりではなく、湯面付近のシリコン融液によるエッチングが大きく、そのため湯面振動が徐々に激しくなったりルツボ寿命が短くなってしまうという欠点が生じていた。
【先行技術文献】
【特許文献】
【００１２】
【特許文献１】特公平４−２２８６１号公報
【特許文献２】特公平７−２９８７１号公報
【特許文献３】特開２０００−２１９５９３号公報
【特許文献４】特開２００１−３４８２４０号公報
【特許文献５】特許第４３３８９９０号公報
【特許文献６】特許第４３９０４６１号公報
【特許文献７】特開２０１０−３０８８４号公報
【特許文献８】特開２０１１−１０５５５２号公報
【特許文献９】国際公開第ＷＯ２０１１／１５８７１２号パンフレット
【特許文献１０】特開２０１２−１７２４０号公報
【発明の概要】
【発明が解決しようとする課題】
【００１３】
本発明は前述のような問題に鑑みてなされたもので、単結晶シリコン引き上げの全工程において、高温度下におけるシリカ容器中のシリコン融液の湯面振動を抑制でき、かつ、単結晶シリコン中のボイドやピンホールと呼ばれる空隙欠陥の発生を抑制することができる単結晶シリコン引き上げ用シリカ容器を提供すること、及びそのようなシリカ容器の製造方法を提供することを目的とする。
【課題を解決するための手段】
【００１４】
本発明は、上記課題を解決するためになされたもので、直胴部、湾曲部、及び底部を有する単結晶シリコン引き上げ用シリカ容器の製造方法であって、第１の原料粉として、粒径が１０〜１０００μｍである結晶質シリカ粉を作製する工程と、第２の原料粉として、粒径が５０〜２０００μｍである結晶質シリカ粉と、粒径が５０〜２０００μｍである非晶質シリカ粉との混合粉を作製する工程と、第３の原料粉として、粒径が１０〜１０００μｍである結晶質シリカ粉を作製する工程と、前記第１の原料粉を、回転対称性を有する型枠の内側へ投入し、該型枠を回転させつつ該型枠の内壁に応じた所定の形状に仮成形して、該型枠内に第１の原料粉から成る第１の仮成形体を形成する工程と、前記第２の原料粉を、前記型枠内に形成した第１の仮成形体の内側に投入して前記第１の原料粉から成る部分及び前記第２の原料粉から成る部分を有する第２の仮成形体を、製造するシリカ容器の形状に応じた形状としてかつ、該製造するシリカ容器の直胴部、湾曲部、及び底部の内側表層部分に相当する位置において、前記第２の原料粉から成る部分を有するものとして形成する工程と、前記型枠を回転させつつ、前記第２の仮成形体の内側から放電加熱溶融法によって加熱することにより、前記第２の仮成形体のうち前記第２の原料粉から成る部分を結晶質シリカ粉が溶融した相と非晶質シリカ粉が溶融した相が粒状に混在する混合シリカ層とするとともに、容器外側が気泡を含有する不透明シリカガラスから成り、容器内側が透明シリカガラスから成るものとした直胴部、湾曲部、及び底部を有するシリカ容器を作製する工程と、該シリカ容器の上部から前記第３の原料粉を散布しながら放電加熱溶融法により溶融し、溶融した第３の原料粉を前記底部の内表面部分に付着させ底部シリカガラス層を形成する工程とを含むことを特徴とする単結晶シリコン引き上げ用シリカ容器の製造方法を提供する。
【００１５】
このような工程を有するシリカ容器の製造方法により、直胴部、湾曲部、及び底部の内側表層部分を、結晶質シリカ粉が溶融した相と非晶質シリカ粉が溶融した相が粒状に混在する混合シリカ層とし、底部の混合シリカ層の内表面上に底部シリカガラス層を有する単結晶シリコン引き上げ用シリカ容器を製造することができる。底部シリカガラス層に覆われていない、混合シリカ層が露出する部分は、シリカ容器内部に原料シリコン融液を保持した際に、シリコン融液によるエッチング（侵蝕）を受ける。このエッチングは非晶質シリカ粉が溶融した相の方が、結晶質シリカ粉が溶融した相より速く、エッチング量が大きい。このエッチング効果の違いにより、混合シリカ層の表面（原料シリコン融液との界面）に微小な凹凸が形成される。この微小な凹凸の存在により、高温度下におけるシリカ容器中のシリコン融液の湯面振動を抑制することができる。また、高温度下での使用が長時間にわたることにより混合シリカ層のエッチングが進んでも、この微小な凹凸は消滅せずに存在し続けるため、長時間にわたってシリコン融液の湯面振動を抑制することができる。
【００１６】
また、このシリカ容器は、直胴部及び湾曲部において、シリカ容器の内表面に上記混合シリカ層が露出しているため、単結晶シリコンを引き上げる方法の初期段階（シーディング、ネッキング、ショルダーリング等）及びそれより後の段階（プリング、テーリング）におけるシリコン融液の湯面振動を効果的に抑制することができる。また、シリカ容器の底部は底部シリカガラス層に覆われるため、底部には混合シリカ層に起因する凹凸は生じず、これによるガス泡の成長もない。そのため、シリコン融液中のガス泡に起因する、単結晶シリコン中のボイドやピンホールと呼ばれる空隙欠陥の発生を抑制することができる。
【００１７】
この場合、前記混合シリカ層を、前記シリカ容器の肉厚方向における厚さが２ｍｍ以上であるものとして形成することが好ましい。
【００１８】
このような厚さを有する混合シリカ層を形成することにより、製造したシリカ容器において原料シリコン融液の湯面振動の抑制をより確実に行い、その効果を持続させることができる。
【００１９】
また、前記第２の仮成形体の放電加熱溶融法による加熱を、該第２の仮成形体の外側から減圧しながら行うことが好ましい。
【００２０】
このように減圧しながら行う加熱により、容器外側の不透明シリカガラス及び容器内側の透明シリカガラスを効率よく作製することができる。
【００２１】
また、前記第２の原料粉において、前記結晶質シリカ粉のＯＨ基濃度を５０ｍａｓｓｐｐｍ以下とし、前記非晶質シリカ粉のＯＨ基濃度を２００〜２０００ｐｐｍとすることが好ましい。
【００２２】
第２の原料粉を構成する両シリカ粉におけるＯＨ基濃度をこのように設定することにより、作製される混合シリカ層の結晶質シリカ粉が溶融した相及び非晶質シリカ粉が溶融した相のシリコン融液に対するエッチング速度差をより顕著にすることができ、シリカ容器内表面の凹凸をより確実に形成させることができる。
【００２３】
また、前記第２の原料粉の不純物元素の濃度を、Ｌｉ、Ｎａ、Ｋの各々について１００ｍａｓｓｐｐｂ以下、Ｃａ、Ｍｇの各々について５０ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について２０ｍａｓｓｐｐｂ以下とすることが好ましい。
【００２４】
第２の原料粉の不純物元素濃度をこのようにすれば、作製される混合シリカ層がエッチングされる際に原料シリコン融液に取り込まれる不純物元素をより少なくすることができる。
【００２５】
また、本発明は、直胴部、湾曲部、及び底部を有する単結晶シリコン引き上げ用シリカ容器であって、容器外側が気泡を含有する不透明シリカガラスから成り、容器内側が透明シリカガラスから成り、前記直胴部、湾曲部、及び底部の内側表層部分において、結晶質シリカ粉が溶融した相と非晶質シリカ粉が溶融した相が粒状に混在する混合シリカ層を有し、前記底部の混合シリカ層の内表面上に底部シリカガラス層を有することを特徴とする単結晶シリコン引き上げ用シリカ容器を提供する。
【００２６】
このような混合シリカ層及び底部シリカガラス層等の構成を有するシリカ容器は、内部に原料シリコン融液を保持した際に、シリコン融液によるエッチングにより混合シリカ層の表面に微小な凹凸が形成される。この微小な凹凸の存在により、高温度下におけるシリカ容器中のシリコン融液の湯面振動を抑制することができる。また、このシリカ容器は、直胴部及び湾曲部において、シリカ容器の内表面に上記混合シリカ層が露出しているため、単結晶シリコンを引き上げる方法の初期段階及びそれより後の段階におけるシリコン融液の湯面振動を効果的に抑制することができる。また、シリカ容器の底部が底部シリカガラス層に覆われることにより、シリコン融液中のガス泡に起因する、単結晶シリコン中のボイドやピンホールと呼ばれる空隙欠陥の発生を抑制することができる。
【００２７】
この場合、前記混合シリカ層が、ＯＨ基濃度５０ｍａｓｓｐｐｍ以下の結晶質シリカ粉及びＯＨ基濃度２００〜２０００ｐｐｍの非晶質シリカ粉の混合粉を原料として形成されたものであることが好ましい。
【００２８】
混合シリカ層をこのようなＯＨ基濃度の違いを有する２種のシリカ粉の混合粉を原料として形成されたものとすることにより、混合シリカ層の結晶質シリカ粉が溶融した相及び非晶質シリカ粉が溶融した相のシリコン融液に対するエッチング速度差をより顕著にすることができ、シリカ容器内表面の凹凸をより確実に形成させることができる。
【００２９】
また、前記混合シリカ層における不純物元素の濃度がＬｉ、Ｎａ、Ｋの各々について１００ｍａｓｓｐｐｂ以下、Ｃａ、Ｍｇの各々について５０ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について２０ｍａｓｓｐｐｂ以下であることが好ましい。
【００３０】
混合シリカ層の不純物元素濃度をこのようにすることにより、混合シリカ層がエッチングされる際に原料シリコン融液に取り込まれる不純物元素をより少なくすることができる。
【発明の効果】
【００３１】
本発明に係る単結晶シリコン引き上げ用シリカ容器の製造方法により、直胴部、湾曲部、及び底部の内側表層部分において、結晶質シリカ粉が溶融した相と非晶質シリカ粉が溶融した相が粒状に混在する混合シリカ層を有し、底部の混合シリカ層の内表面上に底部シリカガラス層を有する単結晶シリコン引き上げ用シリカ容器を製造することができる。
【００３２】
このような混合シリカ層及び底部シリカガラス層を有する本発明に係る単結晶シリコン引き上げ用シリカ容器は、内部に原料シリコン融液を保持した際に、混合シリカ層を構成する非晶質シリカ粉が溶融した相と結晶質シリカ粉が溶融した相のエッチング効果の差により混合シリカ層の表面に微小な凹凸が形成される。この微小な凹凸の存在により、高温度下におけるシリカ容器中のシリコン融液の湯面振動を抑制することができる。また、高温度下での使用が長時間にわたることにより混合シリカ層のエッチングが進んでも、この微小な凹凸は消滅せずに存在し続けるため、長時間にわたってシリコン融液の湯面振動を抑制する効果を維持することができる。長時間にわたって湯面振動を防止する効果が続くため、単結晶シリコンのマルチ引き上げ（マルチプリング）に特に有効であり、シリカ容器の寿命も長期にすることができる。また、このシリカ容器は、直胴部及び湾曲部において、シリカ容器の内表面に上記混合シリカ層が露出しているため、単結晶シリコンを引き上げる方法の初期段階及びそれより後の段階におけるシリコン融液の湯面振動を効果的に抑制することができる。また、シリカ容器の底部が底部シリカガラス層に覆われることにより、シリコン融液中のガス泡に起因する、単結晶シリコン中のボイドやピンホールと呼ばれる空隙欠陥の発生を抑制することができる。
【図面の簡単な説明】
【００３３】
【図１】本発明に係るシリカ容器の構造の一例を模式的に示す概略断面図である。
【図２】本発明に係るシリカ容器の構造の別の一例を模式的に示す概略断面図である。
【図３】本発明に係るシリカ容器の製造方法の一例の概略を示すフロー図である。
【図４】本発明に係るシリカ容器の製造方法において用いることができる型枠の一例を示す概略断面図である。
【図５】本発明に係るシリカ容器の製造方法において用いることができる型枠の別の一例を示す概略断面図である。
【図６】本発明に係るシリカ容器の製造方法における、第１の仮成形体を形成する工程の一例を模式的に示す概略断面図である。
【図７】本発明に係るシリカ容器の製造方法における、第２の仮成形体を形成する工程の一例を模式的に示す概略断面図である。
【図８】本発明に係るシリカ容器の製造方法における、第２の仮成形体を加熱する工程の一例の一部（放電加熱溶融前）を模式的に示す概略断面図である。
【図９】本発明に係るシリカ容器の製造方法における、第２の仮成形体を加熱する工程の一例の一部（放電加熱溶融中）を模式的に示す概略断面図である。
【図１０】本発明に係るシリカ容器の製造方法における、底部シリカガラス層を形成する工程の一例を模式的に示す概略断面図である。
【図１１】比較例１のシリカ容器の構造を模式的に示す概略断面図である。
【図１２】比較例２のシリカ容器の構造を模式的に示す概略断面図である。
【図１３】比較例３のシリカ容器の構造を模式的に示す概略断面図である。
【図１４】比較例４のシリカ容器の構造を模式的に示す概略断面図である。
【発明を実施するための形態】
【００３４】
本発明に係る単結晶シリコン引き上げ用シリカ容器は、内部に単結晶シリコンの原料となる多結晶シリコン等を収容し、該多結晶シリコン等を溶融して原料シリコン融液とし、この融液から単結晶シリコンを引き上げるためのものである。本発明のシリカ容器は、大規模集積回路（ＬＳＩ）用又は太陽光発電（太陽電池、ＰＶ）用に使用される単結晶シリコンを引き上げるためのシリカ容器として用いることができる。
【００３５】
以下、本発明に係る単結晶シリコン引き上げ用シリカ容器及びその製造方法について図面を参照しながら詳細に説明するが、本発明はこれらに限定されるものではない。以下では特に単結晶シリコン製造用の大口径シリカ容器のルツボを例として説明する。なお、本発明のシリカ容器とはシリカルツボのことを示す。
【００３６】
本発明に係る単結晶シリコン引き上げ用シリカ容器の構造の例を、図１及び図２に示した。図１に示したように、本発明に係るシリカ容器７４は、回転軸対称性を有するルツボ形状であり、直胴部６１、湾曲部６２、及び底部６３を有する。このとき、便宜上シリカ容器７４の外径（Ｄ１）の１／３を底部６３の直径（Ｄ２）とする。底部６３は円形状の部分である。直胴部６１は、シリカ容器７４の上縁から高さ（Ｈ１）の１／３の高さ部分までの間（高さＨ１−Ｈ２）の円筒状の部分である。またシリカ容器７４の高さ（Ｈ１）の１／３の高さ部分から底部６３までの間（高さＨ２）のうち、底部６３以外を湾曲部６２とする。
【００３７】
シリカ容器７４は、直胴部６１、湾曲部６２、及び底部６３の内側表層部分において、混合シリカ層５３を有し、底部６３の混合シリカ層５３の内表面上に底部シリカガラス層５５を有する。混合シリカ層５３は結晶質シリカ粉が溶融した相と非晶質シリカ粉が溶融した相が粒状に混在して成るものである。混合シリカ層５３は、均一なものではなく数１００μｍ〜数１０００μｍ単位で微細な粒状構造を有するものである。より具体的には、混合シリカ層５３を構成する結晶質シリカ粉が溶融した相は、石英粉、水晶粉、クリストバライト粉等の結晶質シリカ粉を原料とし、混合シリカ層５３を構成する非晶質シリカ粉が溶融した相は、火炎加水分解法による合成シリカガラス粉、酸水素ベルヌイ法による溶融シリカガラス粉等の非晶質シリカ粉を原料としている。すなわち、混合シリカ層５３はこれらの混合粉を溶融して一体化したシリカ層である。
【００３８】
また、シリカ容器７４は、容器外側が気泡を含有する不透明シリカガラスから成り、容器内側が透明シリカガラスから成る。シリカ容器７４においてこのような２層構造とすることにより、高温度下のシリカ容器使用時において、シリカ容器７４の内部の均熱性を確保することができる。この不透明シリカガラスは、通常、白色不透明である。透明シリカガラスは、実質的に気泡を含有しないため透明であり、通常、無色透明である。不透明シリカガラス５１のかさ密度は、１．９０〜２．１５（ｇ／ｃｍ３）程度であり、透明シリカガラス５２のかさ密度はほぼ２．２０（ｇ／ｃｍ３）である。混合シリカ層５３の位置を示すために、便宜上、図中には、混合シリカ層５３以外の部分について不透明シリカガラス５１及び透明シリカガラス５２を示した。実際には、混合シリカ層５３も、容器外側の領域に位置する部分は不透明シリカガラスから成り、容器内側の領域に位置する部分は透明シリカガラスから成る。
【００３９】
シリカ容器７４に単結晶シリコン引き上げのための原料としてシリコン融液を保持した際に、シリカ容器７４の内表面を構成するシリカ成分とシリコン融液との間の反応（溶融反応）により、シリカ容器７４の内表面はシリコン融液によるエッチング（侵蝕）を受ける。このとき、底部シリカガラス層５５に覆われていない、混合シリカ層５３が露出する部分では、結晶質シリカ粉が溶融した相の方が、非晶質シリカ粉が溶融した相よりもエッチング量（侵蝕量）が少ない（すなわち、エッチング速度が遅い）ことから、結晶質シリカ粉が溶融した相の粒状構造の部分が凸部となり、非晶質シリカ粉が溶融した相が凹部となる。このエッチング効果の違いにより、混合シリカ層５３の表面（原料シリコン融液との界面）に微小な凹凸が形成され、ザラザラした粗面へと変化する。この粗面の発生により、高温度下におけるシリカ容器中の溶融シリコンの湯面において微細振動が発生しづらいし、発生した場合においても、波のように発生する湯面振動を該粗面により抑制できることになる。これは海岸にテトラポットの波消しブロックを配置することにより、海面の波を止めることができる現象に似ている。このように、混合シリカ層５３は、湯面振動抑制層として作用する。
【００４０】
また、高温度下での使用が長時間にわたることにより混合シリカ層５３のエッチングが進んでも、本発明のシリカ容器７４では、混合シリカ層５３が一定の厚さを有するため、微小な凹凸（粗面）は消滅せずに存在し続け、長時間にわたってシリコン融液の湯面振動を抑制することができる。長時間にわたって湯面振動を防止する効果が続くため、単結晶シリコンのマルチ引き上げ（マルチプリング）に特に有効である。
【００４１】
混合シリカ層５３は、シリカ容器７４の直胴部、湾曲部、及び底部の内側表層部分に位置するように形成される。混合シリカ層５３は、図１に示したように、シリコン融液と接しない直胴部のうち上端から一定の範囲には形成しなくてもよいが、シリカ容器７４が原料シリコン融液を保持した際の初期の融液面（初期湯面）に相当する内表面上の位置を含む。また、図２に示したように、シリカ容器７４の直胴部、湾曲部、及び底部の内側表層部分の全てを混合シリカ層５３としてもよい。なお、図２においては便宜上透明シリカガラス（図１の「透明シリカガラス５２」）を図示していないが、実際には、混合シリカ層５３のうち容器内側の領域に位置する部分には透明シリカガラスから成る部分が存在する。
【００４２】
シリカ容器７４は、直胴部６１及び湾曲部６２において、内表面に混合シリカ層５３が露出しているため、単結晶シリコンを引き上げる方法の初期段階（シーディング、ネッキング、ショルダーリング等）及びそれより後の段階（プリング、テーリング）におけるシリコン融液の湯面振動を効果的に抑制することができる。単結晶シリコン引き上げの全工程における湯面振動を抑制することができるため、単結晶シリコンの３本以上のマルチ引き上げ（マルチプリング）に特に適している。
【００４３】
シリカ容器７４の底部６３の内表面に底部シリカガラス層５５を形成するのは、シリカ容器７４の底部６３の直径は製造する単結晶シリコンの直径に近似するためである。シリカ容器７４の底部６３に混合シリカ層５３の表面が存在すると、単結晶製造時において、底部６３の内側表面にも凹凸が生成し、ザラザラした粗面へ変化する。この状態でシリカガラスとシリコン融液が反応した際に、酸化ケイ素（ＳｉＯ）ガスが発生し、底部６３の凹凸面上でガス泡が成長し、その後シリコン融液中へガス泡が上昇することにより、成長中の単結晶シリコンの中に取り込まれ、ボイドやピンホールと呼ばれる空隙欠陥が発生しやすくなってしまう。本発明のシリカ容器７４の底部６３は底部シリカガラス層５５に覆われるため、底部６３の内表面には混合シリカ層５５に起因する凹凸は生じず、これによるガス泡の成長もない。そのため、シリコン融液中のガス泡に起因する、単結晶シリコン中のボイドやピンホールと呼ばれる空隙欠陥の発生を抑制することができる。
【００４４】
本発明に係るシリカ容器７４であれば、特に直径１２インチ（３０ｃｍ）〜直径１８インチ（４５ｃｍ）の大直径単結晶シリコンを引き上げるための直径３０インチ（７５ｃｍ）〜直径５４インチ（１３５ｃｍ）の大口径シリカ容器においても、単結晶シリコン引き上げの全工程にわたって、湯面振動の抑制を行うことができる。
【００４５】
混合シリカ層５３は、シリカ容器７４の肉厚方向における厚さが２ｍｍ以上であることが好ましい。原料シリコン融液を保持した状態での高温でのシリカ容器の使用中に混合シリカ層５３は徐々にエッチングされて薄くなっていくが、混合シリカ層５３の厚さを２ｍｍ以上とすることにより、長時間にわたって原料シリコン融液の湯面振動の抑制をより確実に行うことができる。
【００４６】
混合シリカ層５３は、ＯＨ基濃度５０ｍａｓｓｐｐｍ以下の結晶質シリカ粉及びＯＨ基濃度２００〜２０００ｐｐｍの非晶質シリカ粉の混合粉を原料として形成されたものであることが好ましい。混合シリカ層５３をこのようなＯＨ基濃度の違いを有する２種のシリカ粉の混合粉を原料として形成されたものとすることにより、混合シリカ層５３の結晶質シリカ粉が溶融した相及び非晶質シリカ粉が溶融した相のシリコン融液に対するエッチング速度差をより顕著にすることができ、シリカ容器７４の内表面の凹凸をより確実に形成させることができる。結晶質シリカ粉が溶融した相のＯＨ基濃度は結晶質シリカ粉のＯＨ基濃度に、非晶質シリカ粉が溶融した相のＯＨ基濃度は非晶質シリカ粉のＯＨ基濃度に、それぞれ対応するが、シリカ容器７４は１８００℃程度以上のような高温の工程を経て製造されるため、多少の変動があるものと推定される。なお、混合シリカ層５３全体のＯＨ基濃度を測定した場合には、両原料粉のＯＨ基濃度の平均程度の値となる。
【００４７】
混合シリカ層５３は、原料シリコン融液を保持した際に、その界面からエッチングされるものである。そのため、混合シリカ層５３を高純度のものとすることにより、混合シリカ層５３から原料シリコン融液に取り込まれる不純物元素の量を低減することが好ましい。具体的には、混合シリカ層５３における不純物元素の濃度がＬｉ、Ｎａ、Ｋの各々について１００ｍａｓｓｐｐｂ以下、Ｃａ、Ｍｇの各々について５０ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について２０ｍａｓｓｐｐｂ以下であることが好ましい。
【００４８】
底部シリカガラス層５５も高純度であることが好ましく、具体的には、不純物元素の濃度がＬｉ、Ｎａ、Ｋの各々について５０ｍａｓｓｐｐｂ以下、Ｃａ、Ｍｇの各々について２５ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について１０ｍａｓｓｐｐｂ以下であり、厚さが２００〜２０００μｍであることが好ましい。
【００４９】
また、図１及び図２のシリカ容器７４における混合シリカ層５３及び底部シリカガラス層５５以外の部分（以下、「通常シリカ部分」とも称する）の純度は、用途にもよるが、シリカ（ＳｉＯ２）純度としてソーラー用単結晶引き上げ用では９９．９９ｍａｓｓ％以上、ＬＳＩ用単結晶引き上げ用では９９．９９９ｍａｓｓ％以上が好ましい。また、この通常シリカ部分を作製するための原料粉として例えばアルカリ金属元素Ｌｉ、Ｎａ、Ｋの各々が１０ｍａｓｓｐｐｍ程度含有されるシリカ原料粉を使った場合においても、例えば、通常シリカ部分のＯＨ基濃度を１０〜５０ｍａｓｓｐｐｍに設定し、同時にＡｌを５〜３０ｍａｓｓｐｐｍに設定することにより、これらアルカリ金属元素のような拡散係数の値の大きな元素をシリカ容器の肉厚中に吸着、閉じ込めておくことが可能となる。ＯＨ基含有の効果として、金属不純物元素を吸着、固定する良い効果があるが、高温度下における粘性度を低下させシリカ容器を変形させてしまうという負の効果もあるので、上記の範囲とすることが好ましい。Ａｌについては、金属不純物元素を吸着、固定する効果とシリカガラスの高温度下における粘性度を向上させる良い効果があるが、被処理物のシリコン融液をＡｌで汚染するという負の効果もある。従ってＡｌを含有させる場合でも上記のように５〜３０ｍａｓｓｐｐｍ（より好ましくは１０〜２０ｍａｓｓｐｐｍ）の範囲とすることが好ましい。
【００５０】
以下では、上記のようなシリカ容器７４を製造することができる、本発明の単結晶シリコン引き上げ用シリカ容器の製造方法を具体的に説明する。
【００５１】
図１及び図２に示したシリカ容器７４の製造方法を、図３を参照して説明する。
【００５２】
図３の（ａ）、（ｂ）及び（ｃ）に示したように、第１の原料粉１１、第２の原料粉１２及び第３の原料粉２２を作製、準備する（工程（ａ）、工程（ｂ）及び工程（ｃ））。第１の原料粉１１は後述の第１の仮成形体４１の形成工程より前に準備すればよく、第２の原料粉１２は後述の第２の仮成形体４３の形成工程より前に準備すればよい。第３の原料粉２２は後述の底部シリカガラス層５５の形成工程より前に準備すればよい。
【００５３】
（第１の原料粉１１の作製）
第１の原料粉１１は、シリカ容器７４のうち、混合シリカ層５３及び底部シリカガラス層５５以外の部分（通常シリカ部分）を構成する材料となるものである。第１の原料粉１１としては、粒径が１０〜１０００μｍである結晶質シリカ粉を作製、準備する（工程（ａ））。第１の原料粉１１は例えば以下のようにして珪石塊を粉砕、整粒することにより作製することができるが、これに限定されない。
【００５４】
まず、直径５〜５０ｍｍ程度の天然珪石塊（天然に産出する水晶、石英、珪石、珪質岩石、オパール石等）を大気雰囲気下、６００〜１０００℃の温度域にて１〜１０時間程度加熱する。次いで該天然珪石塊を水中に投入し、急冷却後取出し、乾燥させる。この処理により、次のクラッシャー等による粉砕、整粒の処理を行いやすくできるが、この加熱急冷処理は行わずに粉砕処理へ進んでもよい。
【００５５】
次いで、該天然珪石塊をクラッシャー等により粉砕、整粒し、粒径を１０〜１０００μｍ、好ましくは５０〜５００μｍに調整して天然珪石粉を得る。
【００５６】
次いで、この天然珪石粉を、傾斜角度を有するシリカガラス製チューブから成るロータリーキルンの中に投入し、キルン内部を塩化水素（ＨＣｌ）又は、塩素（Ｃｌ２）ガス含有雰囲気とし、８００〜１１００℃にて１〜１００時間程度加熱することにより高純度化処理を行う。ただし高純度を必要としない製品用途では、この高純度化処理を行わずに次処理へ進んでもよい。
【００５７】
以上のような工程後に得られる第１の原料粉１１は結晶質のシリカである。その他、高純度合成クリストバライト粉等の種々の結晶質シリカ粉を用いることもできる。
【００５８】
第１の原料粉１１の粒径は、上記のように１０〜１０００μｍとする。この粒径は５０〜５００μｍとすることが好ましい。第１の原料粉１１のシリカ純度（ＳｉＯ２）は、９９．９９ｍａｓｓ％以上とすることが好ましく、９９．９９９ｍａｓｓ％以上とすることがさらに好ましい。
【００５９】
第１の原料粉１１の純度が低い（悪い）場合、製造したシリカ容器７４から内表面へ、さらには収容するシリコン融液への不純物金属元素の移動、拡散を防止するために、第１の原料粉１１にＡｌ、ＯＨ基を所定量含ませることができる。Ａｌは、例えば硝酸塩、酢酸塩、炭酸塩、塩化物等を水又はアルコール溶液として、これら溶液の中にシリカ粉を投入、浸漬させ、次いで乾燥することにより得られる。ＯＨ基は天然珪石に当初から含んでいるもの、又は中間工程で混合する水分をその後の乾燥工程におけるガス雰囲気、処理温度、時間により調整することができる。不透明シリカガラス５１及び透明シリカガラス５２を構成するための第１の原料粉１１のＡｌの含有量は上記のように５〜３０ｍａｓｓｐｐｍとすることが好ましい。第１の原料粉１１のＯＨ基濃度は１０〜５０ｍａｓｓｐｐｍとすることができるが、上記のようにその後の工程でもＯＨ基濃度を調整できる。
【００６０】
これらＡｌ、ＯＨ基の含有が不純物金属元素のシリカガラス中の移動、拡散を防止するメカニズムの詳細は不明であるが、ＡｌはＳｉと置換することにより不純物金属元素の陽イオン（カチオン）をシリカガラスネットワークの電荷バランスを保つという点から吸着、拡散防止するものと推定される。またＯＨ基は水素イオンと金属イオンが置換することにより、これら不純物金属元素を吸着ないし拡散防止する効果が生ずるものと推定される。
【００６１】
（第２の原料粉の作製）
第２の原料粉１２は、混合シリカ層５３を構成するための材料となるものである。第２の原料粉１２として、粒径が５０〜２０００μｍである結晶質シリカ粉１３と、粒径が５０〜２０００μｍである非晶質シリカ粉１４との混合粉を作製する（工程（ｂ））。結晶質シリカ粉１３及び非晶質シリカ粉１４をそれぞれ別個に作製し、これを混合することにより第２の原料粉１２を作製、準備することができる。
【００６２】
（結晶質シリカ粉１３の作製）
結晶質シリカ粉１３の作製は、基本的に上記の第１の原料粉１１の作製と同様にできるが、粒径は５０〜２０００μｍとする。このように比較的粗い方が混合シリカ層５３の結晶質シリカ粉が溶融した相とした際にシリコン融液によりエッチングされにくいため好ましい。粒径は３００〜１０００μｍとすることがさらに好ましい。また、結晶質シリカ粉１３のＯＨ基濃度は後述のように５０ｍａｓｓｐｐｍ以下とすることが好ましい。結晶質シリカ粉が溶融した相自体はシリコン融液に対してエッチングされにくいものであるものの、結晶質シリカ粉１３は、混合シリカ層５３を構成する原料となるため、結晶質シリカ粉１３には、Ａｌ自体によるシリコン融液の汚染を考慮してＡｌ元素を含有させない方が良い。ただし、場合によっては結晶質シリカ粉１３にもＡｌを含有させてもよい。
【００６３】
（非晶質シリカ粉１４の作製）
非晶質シリカ粉１４の材質としては、高純度化処理された天然石英粉、天然水晶粉、又はクリストバライト粉を酸水素火炎溶融してシリカガラス塊とした後、粉砕、整粒したものや、四塩化ケイ素（ＳｉＣｌ４）等のケイ素化合物の酸水素火炎加水分解法による合成シリカガラス塊を粉砕、整粒したシリカガラス粉が挙げられる。第２の原料粉１２の粒径は５０〜２０００μｍとし、好ましくは３００〜１０００μｍとする。純度はシリカ成分（ＳｉＯ２）９９．９９９ｍａｓｓ％以上、より具体的には不純物元素の濃度を、Ｌｉ、Ｎａ、Ｋの各々について１００ｍａｓｓｐｐｂ以下、Ｃａ、Ｍｇの各々について５０ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について２０ｍａｓｓｐｐｂ以下とすることが好ましい。
【００６４】
（第２の原料粉１２の混合調整）
以上のようにして作製した結晶質シリカ粉１３及び非晶質シリカ粉１４を混合することにより第２の原料粉１２を作製、準備することができる。混合シリカ層５３がシリコン融液にエッチングされた際の粗面の構造を適切なものにするため、２種類のシリカ粉の混合比率は結晶質シリカ粉１３が９０〜２０ｍａｓｓ％とすることが好ましく、８０〜５０ｍａｓｓ％とすることがより好ましい。残りの比率が非晶質シリカ粉１４である。
【００６５】
第２の原料粉１２において、結晶質シリカ粉１３のＯＨ基濃度を５０ｍａｓｓｐｐｍ以下とし、非晶質シリカ粉１４のＯＨ基濃度を２００〜２０００ｐｐｍとすることが好ましい。結晶質シリカ粉１３のＯＨ基濃度は上記のように調整することができる。結晶質シリカ粉１３の水蒸気放出量は２×１０１７（Ｈ２Ｏ分子／ｇ）以下とすることが好ましい。非晶質シリカ粉１４のＯＨ基濃度の調節は種々の公知の方法を用いることができる。例えば、上記高純度化処理された天然石英粉、天然水晶粉、又はクリストバライト粉を酸水素火炎溶融する場合には、酸水素火炎の酸素、水素の流量を調節することによって、非晶質シリカ粉１４中のＯＨ基濃度を調節することができる。また、四塩化ケイ素のケイ素化合物の酸水素火炎加水分解法による作製の場合には、原料である四塩化ケイ素の流量に比べて、酸素及び水素の流量を増やすことにより非晶質シリカ粉１４中のＯＨ基濃度を上昇させることができる。
【００６６】
（第３の原料粉の作製）
第３の原料粉２２は底部シリカガラス層５５の原料となるものである。第３の原料粉２２として、粒径が１０〜１０００μｍである結晶質シリカ粉を作製する（工程（ｃ））。第３の原料粉２２は、第１の原料粉１１と同様の方法により作製、準備することができる。第３の原料粉２２は、高純度であることが好ましい。純度はシリカ成分（ＳｉＯ２）９９．９９９ｍａｓｓ％以上、より具体的には不純物元素の濃度を、Ｌｉ、Ｎａ、Ｋの各々について５０ｍａｓｓｐｐｂ以下、Ｃａ、Ｍｇの各々について２５ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について１０ｍａｓｓｐｐｂ以下とすることが好ましい。
【００６７】
（第１の仮成形体の形成）
少なくとも第１の原料粉１１を作製した後、図３の（ｄ）に示すように、第１の原料粉１１を、回転対称性を有する型枠の内側へ投入し、該型枠を回転させつつ該型枠の内壁に応じた所定の形状に仮成形して、該型枠内に第１の原料粉１１から成る第１の仮成形体４１を形成する（工程（ｄ））。図４及び図５に、第１の原料粉１１を仮成形する型枠の概略を表す断面図を示した。本発明で用いる型枠１０１、１０１’は、例えば、グラファイト、アルミナ等の耐熱性セラミック又は冷却システムを有する耐熱性金属から成り、回転対称性を有しており、型枠回転用モーター（不図示）により回転させることができる。また、図４に示したように、型枠１０１の内壁１０２には、減圧用の孔１０３が分配されて形成されていてもよい。減圧用の孔１０３は、減圧用の通路１０４に連なっている。また、型枠１０１を回転させるための回転軸１０６にも減圧用の通路１０５が通っており、ここから真空引きを行うことができるようになっている。本発明では、図５に示したような、減圧用の装備がない型枠１０１’を用いることもできる。この型枠１０１’の内壁１０２’には減圧用の孔が形成されておらず、回転軸１０６’にも減圧用の通路はない。以下では、図４に示した型枠１０１を用いた場合を例として説明するが、減圧を行わないこと以外は図５に示した型枠１０１’も同様に用いることができる。
【００６８】
工程（ｃ）では、図４に示した型枠１０１の内壁１０２に、第１の原料粉１１を導入し、第１の原料粉１１を型枠１０１の内壁１０２に応じた所定の形状に仮成形して第１の仮成形体４１とする（図６参照）。具体的には、型枠１０１を回転させつつ、徐々に第１の原料粉１１を型枠１０１の内壁１０２に投入し、遠心力を利用して所定の厚さを有する容器形状に成形する。また内側から板状の内型枠（図示せず）を、回転する粉体に接触させることにより、第１の仮成形体４１の肉厚を所定量に調整してもよい。この際、次の工程において第２の原料粉１２を導入するための部位を残して調整する。図６には、第１の仮成形体４１に凹部４２を形成する場合を図示した。また、この第１の原料粉１１の型枠１０１への供給方法は特に限定されないが、例えば、攪拌用スクリューと計量フィーダを備えるホッパーを用いることができる。この場合、ホッパーに充填された第１の原料粉１１を、攪拌用スクリューで攪拌し、計量フィーダで供給量を調節しながら供給する。
【００６９】
次に、図３の（ｅ）に示すように、第２の原料粉１２を、型枠１０１内に形成した第１の仮成形体４１の凹部４２に投入する（工程（ｅ））。これにより、第１の原料粉１１から成る部分及び第２の原料粉１２から成る部分を有する第２の仮成形体４３を形成する。第２の仮成形体４３の形状は製造するシリカ容器７４の形状に応じた形状として、かつ、該製造するシリカ容器７４の直胴部、湾曲部、及び底部の内側表層部分に相当する部分が第２の原料粉１２から成るものとして形成する。第２の原料粉１２は、少なくとも第１の原料粉１１の一部により第１の仮成形体４１が形成された後に投入されるが、必要に応じて第２の原料粉１２の投入後にも第１の原料粉１１の一部を投入して第２の仮成形体４３の全体を形成することもできる。
【００７０】
図７に図示した例は、図１に示したシリカ容器７４の形状に応じたものである。この場合、第２の原料粉１２は第１の仮成形体４１の内側（凹部４２）に投入される。図２に示したシリカ容器７４を製造する場合は、図２のシリカ容器７４に応じた形状になるように第２の仮成形体４３の形状を調節する。
【００７１】
次に、図３の（ｆ）に示したように、型枠１０１を回転させつつ、第２の仮成形体４３の内側から放電加熱溶融法によって加熱することにより、第２の仮成形体４３のうち第２の原料粉１２から成る部分を結晶質シリカ粉が溶融した相と非晶質シリカ粉が溶融した相が粒状に混在する混合シリカ層５３とするとともに、容器外側が気泡を含有する不透明シリカガラス５１から成り、容器内側が透明シリカガラス５２から成るシリカ容器７３とする（工程（ｆ））。この第２の仮成形体４３の放電加熱溶融法による加熱は、該第２の仮成形体４３の外側から減圧しながら行うことが好ましい。減圧しながら行う加熱により、容器外側の不透明シリカガラス及び容器内側の透明シリカガラスを効率よく作製することができる。
【００７２】
この工程の様子を、図８及び図９に具体的に示した。このシリカ容器７３を作製する装置は、上記の回転軸対称性を有する回転可能な型枠１０１の他、回転モーター（図示せず）、及び放電加熱溶融（アーク溶融、アーク放電溶融とも呼ばれる）の熱源となる炭素電極（カーボン電極）２１２、電線２１２ａ、高圧電源ユニット２１１、蓋２１３等から成る。カーボン電極２１２は２本又は３本が一般的である。電源は、交流又は直流の２種類が使用できる。さらに、第２の仮成形体４３の内側から供給する雰囲気ガスを調整するための構成要素、例えば、水素ガス供給用ボンベ４１１、不活性ガス供給用ボンベ４１２、混合ガス供給管４２０、ガス混合器及び流量調節器４２１等を具備する。
【００７３】
第２の仮成形体４３の溶融、焼結手順としては、炭素電極２１２間に加電を開始する前に、まず、水素含有ガスを、第２の仮成形体４３の内側から供給し始めることが好ましい。具体的には、図８に示したように、水素ガス供給用ボンベ４１１から水素ガスを、不活性ガス供給用ボンベ４１２から不活性ガス（例えば、窒素（Ｎ２）やアルゴン（Ａｒ）、ヘリウム（Ｈｅ））を供給して混合し、混合ガス供給管４２０を通じて、第２の仮成形体４３の内側から供給する。なお、符号５１０で示した白抜き矢印は混合ガスの流れを示す。
【００７４】
次に、上記のように混合ガスの供給を続けた状態で、第２の仮成形体４３が入っている型枠１０１を一定速度で回転させつつ、脱ガス用真空ポンプ（図示せず）を起動させ、減圧用の孔１０３、減圧用の通路１０４、１０５を通じて第２の仮成形体４３の外側から減圧するとともに炭素電極２１２間に加電を開始する。
【００７５】
炭素電極２１２間にアーク放電（図９の符号２２０で図示）が開始されると、第２の仮成形体４３の内表面部はシリカ粉の溶融温度域（１８００〜２０００℃程度と推定）となり、最表層部から溶融が始まる。最表層部が溶融すると脱ガス真空ポンプによる真空引きの減圧度が増加し（急に圧力が低下し）、第１の原料粉１１及び第２の原料粉１２に含まれている水や酸素等の溶存ガスを脱ガスしつつ溶融シリカガラス層への変化が内側から外側へ進行することになる。
【００７６】
第２の仮成形体４３の全厚さの内側３分の１から半分程度が溶融し透明シリカガラスとなり、残り外側３分の２から半分程度が焼結した不透明シリカとなるまでに加電による加熱を継続する。
【００７７】
この放電加熱溶融時の容器肉厚層内部の雰囲気ガスは電極の消耗を少なくする目的からは窒素（Ｎ２）、アルゴン（Ａｒ）、ヘリウム（Ｈｅ）等の不活性ガスを主成分としても良いが、溶融後のシリカガラス中の溶存ガスを少なくするために、上記のように、この工程では雰囲気ガスを水素含有ガスとすることが好ましい。この水素含有ガスは、例えば、水素ガスと、窒素ガス（Ｎ２）、アルゴン（Ａｒ）、ヘリウム（Ｈｅ）等の不活性ガスからなる混合ガスとすることができる。水素ガス（Ｈ２）の含有比率は１ｖｏｌ．％以上とすることが好ましく、１〜１０ｖｏｌ．％とすることがより好ましい。この理由は、例えば脱ガスしにくい酸素ガス（Ｏ２）が水素と反応し水（Ｈ２Ｏ）を生成し、水分子は酸素分子に比較して拡散係数が大きいため、外層の外部へ放出されやすくなるものと考えられる。また水素ガス（Ｈ２）は分子半径が小さく拡散係数が大きいため、雰囲気ガスに含まれていても外層外部へ放出されやすい。
【００７８】
ここまでの工程で、混合シリカ層５３を有し、容器外側が気泡を含有する不透明シリカガラスから成り、容器内側が透明シリカガラスから成るシリカ容器７３が製造される（図９参照）。
【００７９】
次に、図３の（ｇ）に示したように、シリカ容器７３の底部に底部シリカガラス層５５を形成して、本発明のシリカ容器７４を製造する（工程（ｇ））。この工程は、シリカ容器７３の上部から第３の原料粉（底部シリカガラス層形成用原料粉）２２を散布しながら放電加熱溶融法により溶融し、溶融した第３の原料粉２２をシリカ容器７３の底部の内表面部分に付着させることにより、底部シリカガラス層５５を形成する。底部シリカガラス層５５は、不純物元素の濃度がＬｉ、Ｎａ、Ｋの各々について５０ｍａｓｓｐｐｂ以下、Ｃａ、Ｍｇの各々について２５ｍａｓｓｐｐｂ以下、Ｔｉ、Ｃｒ、Ｆｅ、Ｎｉ、Ｃｕ、Ｚｎ、Ｚｒ、Ｍｏ、Ｗ、Ｐｂの各々について１０ｍａｓｓｐｐｂ以下であり、厚さが２００〜２０００μｍであるものとして形成することが好ましい。
【００８０】
これにより、図１に示したシリカ容器７４を製造することができる。この工程による底部シリカガラス層５５の基本的な形成方法は、例えば特許文献１及び特許文献２に示される内容に類似しているが、本発明においては、シリカ容器７３の内表面のうち底部のみに形成する。
【００８１】
図１０に示した、シリカ容器７３の底部の内表面部分に底部シリカガラス層５５を形成する装置は、工程（ｆ）とほぼ同様であり、回転軸対称性を有するシリカ容器が設置されている回転可能な型枠１０１、回転モーター（図示せず）、及び第３の原料粉２２が入った原料粉ホッパー３０３、攪拌用スクリュー３０４、計量フィーダ３０５、及び放電加熱溶融の熱源となる炭素電極２１２、電線２１２ａ、高圧電源ユニット２１１、蓋２１３等から成る。また、雰囲気ガスを調整する場合には、工程（ｆ）と同様に、さらに、水素ガス供給用ボンベ４１１、不活性ガス供給用ボンベ４１２、混合ガス供給管４２０、ガス混合器及び流量調節器４２１等を具備していてもよい。これらの装置は工程（ｆ）から続けて使用することができる。
【００８２】
底部シリカガラス層５５を形成する方法としては、まず、型枠１０１を所定の回転速度に設定し、高圧電源ユニット２１１から徐々に高電圧を負荷するのと同時に原料ホッパー３０３から徐々に第３の原料粉２２をシリカ容器７３の上部から散布する。この時炭素電極２１２間に放電は開始されており、シリカ容器７３内部はシリカ粉の溶融温度域（１８００〜２０００℃程度と推定）にあるため、散布された第３の原料粉２２はシリカの溶融粒子となってシリカ容器７３の内表面に付着していく。シリカ容器７３の上部開口部に設置されている炭素電極２１２、原料粉投入口、蓋２１３はシリカ容器７３に対してある程度位置が変化させられる機構となっており、これらの位置を変化させることにより、シリカ容器７３の底部の所定の場所に所定の厚さで底部シリカガラス層５５を形成することができる。
【００８３】
アーク放電溶融中のシリカ容器７３内部の雰囲気ガスは炭素電極の消耗を少なくするために、窒素ガス（Ｎ２）、アルゴン（Ａｒ）、ヘリウム（Ｈｅ）等の不活性ガスを主成分とするが、水素ガス（Ｈ２）、１〜１０ｖｏｌ．％の混合雰囲気とすることにより、含有する気泡が少ない底部シリカガラス層５５が得られる。
【００８４】
アーク放電溶融時に発生するカーボン微粒子、及びカーボンと酸素との化合物である一酸化炭素（ＣＯ）、二酸化炭素（ＣＯ２）は底部シリカガラス層５５中に残留した場合、単結晶シリコン引き上げ時に不純物として再発生し、該シリコンの品質を低下させる原因のひとつとなりうる。これを抑制するためには、シリカ容器７３外部からクリーンな雰囲気ガスを一定流量で供給しつつ、容器内部のガスを一定流量で排出させて溶融中のシリカ容器内部を適切に換気することが好ましい。
【実施例】
【００８５】
以下、本発明の実施例及び比較例を示して本発明をより具体的に説明するが、本発明はこれらにより限定されるものではない。
【００８６】
（実施例１）
図３に示した工程（ａ）〜（ｇ）に従い、図１に示す単結晶シリコン引き上げ用シリカ容器７４を製造した。第１の原料粉１１として、粒径５０〜５００μｍ、純度９９．９９９ｍａｓｓ％の天然石英粉（ａ）を準備した。この天然石英粉（ａ）の不純物濃度は表６に示したものである。第２の原料粉１２として、天然石英粉（ｂ）である結晶質シリカ粉１３及び合成シリカガラス粉（ａ）である非晶質シリカ粉１４の混合粉を準備した。非晶質シリカ粉１４は、四塩化ケイ素ＳｉＣｌ４の酸水素火炎加水分解法により作製した合成シリカガラス粉である。この天然石英粉（ｂ）及び合成シリカガラス粉（ａ）の不純物元素濃度、ＯＨ基濃度、Ｈ２Ｏ分子放出量は表７及び表８に示したものである。結晶質シリカ粉１３と非晶質シリカ粉１４の混合比率は４０：６０（質量％比）とした。
【００８７】
図４、図６及び図７に示したグラファイト型枠１０１を回転させつつ第１の原料粉１１及び第２の原料粉１２を投入し、第２の仮成形体４３とした。次いで図８及び図９に示した装置を用いて、第２の仮成形体４３の内部雰囲気を乾燥したＮ２９５ｖｏｌ．％、Ｈ２５ｖｏｌ．％の混合ガスとし、外周部から吸気減圧しつつ、第２の仮成形体４３内部で放電加熱溶融を行い、シリカ容器７３を作製した。このシリカ容器７３の底部に底部シリカガラス層５５を、溶融雰囲気ガスをＮ２９５ｖｏｌ．％、Ｈ２５ｖｏｌ．％として形成して、図１に示すシリカ容器７４を製造した。この際の底部シリカガラス層５５のための原料粉（第３の原料粉２２）は、表９に示す不純物濃度、ＯＨ基濃度及びＨ２Ｏ分子放出量である合成クリストバライト粉（ａ）とした。
【００８８】
（実施例２）
図１に示したシリカ容器７４を製造した。製造条件は、結晶質シリカ粉（天然石英粉（ｂ）と非晶質シリカ粉（合成シリカガラス粉（ａ））の混合比率を６０：４０（質量比）とし、溶融雰囲気ガスをＮ２５０ｖｏｌ．％、Ｈ２１０ｖｏｌ．％、Ｈｅ４０ｖｏｌ．％とし、底部シリカガラス層５５を実施例１よりも厚く形成した以外は実施例１と同様である。
【００８９】
（実施例３）
図１に示したシリカ容器７４を製造した。製造条件は、結晶質シリカ粉（天然石英粉（ｂ）と非晶質シリカ粉（合成シリカガラス粉（ａ））の混合比率を８０：２０（質量比）とし、底部シリカガラス層５５を実施例１よりも厚く形成した以外は実施例１と同様である。
【００９０】
（実施例４）
図２に示したシリカ容器７４、すなわち、混合シリカ層５３を内表層上端まで形成したシリカ容器７４を製造した。その他の製造条件は、非晶質シリカ粉１４として表８に示した合成シリカガラス粉（ｂ）を用いたこと、溶融雰囲気ガスをＮ２９０ｖｏｌ．％、Ｈ２１０ｖｏｌ．％としたこと、及び底部シリカガラス層５５を実施例１よりも厚く形成したこと以外は実施例１と同様である。
【００９１】
（実施例５）
実施例４と同様の方法により図２に示したシリカ容器７４を製造したが、結晶質シリカ粉（天然石英粉（ｂ））と非晶質シリカ粉（合成シリカガラス粉（ｂ））の混合比率を６０：４０（質量比）とし、溶融雰囲気ガスをＮ２９５ｖｏｌ．％、Ｈ２５ｖｏｌ．％とした。
【００９２】
（実施例６）
実施例５と同様の方法により図２に示したシリカ容器７４を製造したが、結晶質シリカ粉（天然石英粉（ｂ））と非晶質シリカ粉（合成シリカガラス粉（ｂ））の混合比率を８０：２０（質量比）とした。
【００９３】
（比較例１）
原料粉として天然石英粉を用いて、減圧アーク放電溶融法により、図１１に示したシリカ容器９１を製造した。シリカ容器９１は本発明の混合シリカ層５３に相当する部分はなく、容器外側が気泡を含有する不透明シリカガラス８１から成り、容器内側８２が透明シリカガラスから成る。
【００９４】
（比較例２）
図１２に示したシリカ容器９２を製造した。まず、原料粉として天然石英粉を用いて、常圧アーク放電溶融法により、容器外側が気泡を含有する不透明シリカガラス８１から成り、容器内側８２が透明シリカガラスから成るシリカ容器を作製し、その底部に合成クリストバライト粉を原料として底部シリカガラス層８５を形成した。
【００９５】
（比較例３）
図１３に示した、容器内側全面に混合シリカ層８３を有し、その外側は不透明シリカガラス８１から成るシリカ容器９３を製造した。すなわち、シリカ容器９３は、底部シリカガラス層を形成しないこと以外は、実施例４〜６と同様の構成である。具体的な製造方法は、底部シリカガラス層を形成しないことの他、非晶質シリカ粉として合成シリカガラス粉（ａ）を用いたこと以外は、実施例５と同様である。
【００９６】
（比較例４）
図１４に示したシリカ容器９４を製造した。シリカ容器９４は、結晶質シリカ粉（天然石英粉（ｂ））と非晶質シリカ粉（合成石英ガラス粉）の混合比率を５０：５０（質量％比）とし、混合シリカ層５３を直胴部のみ（直胴部における高さ（幅）を１５０ｍｍとした）に厚さ２ｍｍで形成し、底部シリカガラス層５５を形成しなかったこと以外は実施例１と同様に製造したものである。
【００９７】
［実施例及び比較例における評価方法］
各実施例及び比較例において用いた原料粉及び製造したシリカ容器の物性、特性評価を以下のようにして行った。
【００９８】
各原料粉の粒径測定：
光学顕微鏡又は電子顕微鏡で各原料粉の二次元的形状観察及び面積測定を行った。次いで、粒子の形状を真円と仮定し、その面積値から直径を計算して求めた。この手法を統計的に繰り返し行い、粒径の範囲（この範囲の中に９９ｍａｓｓ％以上の原料粉が含まれる）の値として、表１〜５に示した。
【００９９】
シリカ容器の層厚測定：
シリカ容器をカッターで切断し、断面をスケールで測定することにより求めた。
【０１００】
ＯＨ基濃度測定：
ＯＨ基濃度は、赤外線吸収分光光度法で測定を行った。ＯＨ基濃度への換算は、以下の文献に従う。
Ｄｏｄｄ，  Ｄ．  Ｍ．  ａｎｄ  Ｆｒａｓｅｒ，  Ｄ．  Ｂ．  （１９６６）  Ｏｐｔｉｃａｌ  ｄｅｔｅｒｍｉｎａｔｉｏｎ  ｏｆ  ＯＨ  ｉｎ  ｆｕｓｅｄ  ｓｉｌｉｃａ．  Ｊｏｕｒｎａｌ  ｏｆ  Ａｐｐｌｉｅｄ  Ｐｈｙｓｉｃｓ，  ｖｏｌ．３７，  Ｐ．３９１１．
【０１０１】
不純物金属元素濃度分析：
不純物金属元素濃度が比較的低い（ガラスが高純度である）場合は、プラズマ発光分析法（ＩＣＰ−ＡＥＳ）又はプラズマ質量分析法（ＩＣＰ−ＭＳ）で行い、不純物金属元素濃度が比較的高い（ガラスが低純度である）場合は、原子吸光光度法（ＡＡＳ）で行った。アルカリ金属元素Ｌｉ、Ｎａ、Ｋ、アルカリ土類金属元素Ｃａ、Ｍｇ、遷移金属元素Ｔｉ、Ｃｒ、Ｆｅ、Ｎｉ、Ｃｕ、Ｚｎ、Ｚｒ、Ｍｏ、Ｗ、Ｐｂの１５元素の濃度分析を行った。
【０１０２】
Ｈ２Ｏガス放出量の測定方法：
各原料粉から２ｇ程度サンプリングし、これを真空チャンバー内に設置し、１０００℃真空下におけるガス放出量を測定した。詳細は以下の文献に従う。
Ｎａｓｕ，  Ｓ．  ｅｔ  ａｌ．  （１９９０）  “Ｇａｓ  ｒｅｌｅａｓｅ  ｏｆ  ｖａｒｉｏｕｓ  ｋｉｎｄｓ  ｏｆ  ｖｉｔｒｅｏｕｓ  ｓｉｌｉｃａ”  ，Ｊｏｕｒｎａｌ  ｏｆ  Ｉｌｌｕｍｉｎａｔｉｎｇ  Ｅｎｇｉｎｅｅｒｉｎｇ  Ｉｎｓｔｉｔｕｔｅ  ｏｆ  Ｊａｐａｎ，  ｖｏｌ．７４，  Ｎｏ．９，  ｐｐ．  ５９５−６００．
【０１０３】
単結晶シリコン引き上げ時の湯面振動評価：
直径８００ｍｍ（３２インチ）のシリカ容器の中に純度９９．９９９９９９９９ｍａｓｓ％の金属ポリシリコンを投入し、昇温を行いシリコン融液とした。その際、実施例１〜３では、シリコン湯面はシリカ容器の混合シリカ層の上端近くになるように設定されていた。ＣＺ装置内をアルゴン（Ａｒ）ガス１００％雰囲気とし、単結晶シリコンの種結晶を回転させつつ下部へ移動させ、順次シーディング、ネッキング、ショルダーリング、プリング、テーリングを進めた。湯面振動の程度の評価は下記の通りとした。矢印の前は１回目の単結晶シリコン引き上げの際の評価を示し、矢印の後は２回目の単結晶シリコン引き上げの際の評価を示す。
・湯面振動が無く、シーディング、ネッキング、ショルダーリング、プリング、テーリングの全てが順調に行えた。                              ○（良好）
・湯面振動が若干あったが、シーディング、ネッキングの工程を複数回繰り返すことによりショルダーリング、プリング、テーリングまで行えた。  △（やや良好）
・湯面振動が激しくシーディング、ネッキング、ショルダーリングを行うことが不可能であった。                                              ×（不良）
【０１０４】
単結晶シリコン連続引き上げ（マルチ引き上げ）評価：
製造したシリカ容器の中に純度９９．９９９９９９９９ｍａｓｓ％の金属ポリシリコンを投入し、昇温を行いシリコン融液とし、次いで単結晶シリコンの引き上げを３回繰り返して行い（マルチ引き上げ）、単結晶シリコン育成の成功率として評価した。引き上げ条件は、引き上げ装置（ＣＺ装置）内をアルゴン（Ａｒ）ガス１００％雰囲気とし、引き上げ速度１ｍｍ／分、単結晶シリコン寸法は直径３００ｍｍ、長さ９００ｍｍ、単結晶シリコンの引き上げ１回当たりの操業時間は約３０時間とした。単結晶シリコン育成３回繰り返しの成功比率の分類は以下の通りとした。
・単結晶シリコンインゴット３本の引き上げに成功した      ○（良好）
・単結晶シリコンインゴット２本の引き上げに成功した      △（やや良好）
・単結晶シリコンインゴット引き上げは１本であった    ×（不良）
【０１０５】
ボイドとピンホールの評価：
引き上げた単結晶シリコンにおけるボイドとピンホールの評価を以下のように行った。前記の単結晶シリコン連続引き上げにおいて、各単結晶シリコンマルチ引き上げ後の１本目の単結晶シリコンの任意の部位から、直径３００ｍｍ、厚さ２００μｍの両面研磨仕上げのシリコンウェーハ各２００枚を作製した。次いで各々のシリコンウェーハの両面に存在するボイドとピンホールの個数をパーティクル検出器により測定し、統計的に数値処理を行いシリコンウェーハ２００枚当たりの欠陥の無い枚数を求めた。その結果、ボイドもピンホールも検出されないシリコンウェーハ枚数に応じて以下のような評価とした。ただし検出可能なボイドとピンホールの直径は５０μｍ以上であった。
・無欠陥シリコンウェーハ枚数  ２００枚〜１９９枚          ○（良好）
・無欠陥シリコンウェーハ枚数  １９８枚〜１９７枚          △（やや良好）
・無欠陥シリコンウェーハ枚数  １９６枚以下                ×（不良）
【０１０６】
実施例１〜６、比較例１〜４で製造したそれぞれのシリカ容器の製造条件と、測定した物性値、評価結果をまとめ、下記の表１〜９に示した。
【０１０７】
【表１】
0005608258.tif 000002
【０１０８】
【表２】
0005608258.tif 000003
【０１０９】
【表３】
0005608258.tif 000004
【０１１０】
【表４】
0005608258.tif 000005
【０１１１】
【表５】
0005608258.tif 000006
【０１１２】
【表６】
0005608258.tif 000007
【０１１３】
【表７】
0005608258.tif 000008
【０１１４】
【表８】
0005608258.tif 000009
【０１１５】
【表９】
0005608258.tif 000010
【０１１６】
表１〜９からわかるように、実施例１〜６では、単結晶シリコン引き上げ時に湯面振動を抑制することができ、マルチ引き上げを順調に行うことができた。また、実施例１〜６では、単結晶シリコンにボイドやピンホールと呼ばれる空隙欠陥がほとんど導入されなかった。比較例１、２では湯面振動が発生し、特に引き上げ工程の初期段階より大きく発生した。比較例４でも特に２本目の単結晶シリコン引き上げ工程より湯面振動が発生した。
【０１１７】
比較例３では湯面振動の発生はほとんどなかったが、ボイド、ピンホール評価は非常に悪かった。
【０１１８】
なお、本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【符号の説明】
【０１１９】
１１…第１の原料粉、  １２…第２の原料粉、  １３…結晶質シリカ粉、
１４…非晶質シリカ粉、  ２２…第３の原料粉（底部シリカガラス層用原料粉）、
４１…第１の仮成形体、  ４２…第１の仮成形体の凹部、  ４３…第２の仮成形体、
５１…不透明シリカガラス（容器外側）、  ５２…透明シリカガラス（容器内側）、
５３…混合シリカ層、  ５５…底部シリカガラス層、
６１…直胴部、  ６２…湾曲部、  ６３…底部、
７３…シリカ容器、  ７４…本発明のシリカ容器、
１０１、１０１’…型枠、  １０２、１０２’…内壁、  １０３…減圧用の孔、
１０４、１０５…減圧用の通路、  １０６、１０６’…回転軸、
２１１…高電圧電源ユニット、  ２１２…炭素電極、  ２１２ａ…電線、
２１３…蓋、  ２２０…アーク放電、
３０３…ホッパー、  ３０４…攪拌用スクリュー、  ３０５…計量フィーダ、
４１１…水素ガス供給用ボンベ、  ４１２…不活性ガス供給用ボンベ、
４２０…混合ガス供給管、  ４２１…ガス混合器及び流量調節器、
５１０…混合ガスの流れ。
【要約】
【課題】  単結晶シリコン引き上げの全工程において、高温度下におけるシリカ容器中のシリコン融液の湯面振動を抑制でき、かつ、単結晶シリコン中のボイドやピンホールと呼ばれる空隙欠陥の発生を抑制することができる単結晶シリコン引き上げ用シリカ容器を提供すること、及びそのようなシリカ容器の製造方法を提供する。
【解決手段】  直胴部、湾曲部、及び底部を有する単結晶シリコン引き上げ用シリカ容器であって、容器外側が気泡を含有する不透明シリカガラスから成り、容器内側が透明シリカガラスから成り、前記直胴部、湾曲部、及び底部の内側表層部分において、結晶質シリカ粉が溶融した相と非晶質シリカ粉が溶融した相が粒状に混在する混合シリカ層を有し、前記底部の混合シリカ層の内表面上に底部シリカガラス層を有する単結晶シリコン引き上げ用シリカ容器。
【選択図】  図１【図１】
0005608258.tif 000011
【図２】
0005608258.tif 000012
【図３】
0005608258.tif 000013
【図４】
0005608258.tif 000014
【図５】
0005608258.tif 000015
【図６】
0005608258.tif 000016
【図７】
0005608258.tif 000017
【図８】
0005608258.tif 000018
【図９】
0005608258.tif 000019
【図１０】
0005608258.tif 000020
【図１１】
0005608258.tif 000021
【図１２】
0005608258.tif 000022
【図１３】
0005608258.tif 000023
【図１４】
0005608258.tif 000024